이와 같은 공정은 제조 공정 시간이 길고, 산화금속 템플릿을 사용하기 때문에 제조 원가가 높으며, 산세척 공정에서 인체에 유해한 염산, 질산, 불산 등의 산(acid)이 사용이 동반되기 때문에 안전성, 환경성 등의 공정상 용이하지 못한 문제가 존재한다.
다음 텍스트에서 제공된 문맥을 정확히 이해하고, 마지막 문장을 자연스럽고 문맥에 맞게 완성하세요. 문장은 이전 내용과 논리적으로 연결되어야 합니다.
#텍스트: 최근 휴대전화, 노트북, PDA 등과 같은 이동성이 간편한 IT 제품의 보급이 확대되면서 리튬이차전지의 수요가 증가하고 있다. 이에 따라 휴대용 전자기기의 중량, 두께 등이 감소되는 추세에 부응할 수 있는 고에너지 밀도를 갖는 전지가 지속적으로 요구되고 있으며, 또한 저렴하고 안전하며 환경 친화적인 면까지 충족되는 전지가 요구되고 있다. 	리튬 이차 전지의 대표적인 예로 리튬-황전지를 들 수 있는데, 리튬 황전지는 이론적인 에너지 밀도가 2800 Wh/kg(1675 mAh/g)으로 다른 전지 시스템에 비하여 월등히 높은 장점이 있다. 또한 리튬-황전지에 사용되는 원료물질인 유황은 지구상에 풍부한 원소로 저렴하며, 환경 친화적인 물질이다. 이러한 리튬-황전지는 황 계열 화합물을 양극 활물질로 사용하는 이차 전지로서, 환원 반응 시(방전 시) S-S 결합이 끊어지면서 S의 산화수가 감소하고, 산화 반응 시(충전 시) S의 산화수가 증가하면서 S-S 결합이 다시 형성되는 산화-환원 반응에 의해 전기적 에너지가 저장 및 생성되게 된다.	즉, 리튬-황전지 내에서 활성 황은 리튬 금속과 반응하여 리튬 설파이드 또는 리튬 폴리설파이드로 환원된다. 활성 황의 이론적인 마지막 산화 상태는 S8이며, 마지막 환원 상태는 Li2S이다. S8이 Li2S까지 환원 완료되었을 때 이론 용량은 1675 mA/g으로 어느 화학종보다 높은 에너지 밀도를 나타나게 된다.	미국공개특허 US5523179A 및 미국공개특허 US5582623A에는 이러한 황을 이용한 양극 구조가 공지되어 있으며, 구체적으로는 양극 활물질 층에 황과 도전재인 탄소 분말이 각각 독립적으로 존재하여 단순 혼합되어 있는 구조를 가지는 황을 이용한 양극 구조에 대하여 공지되어 있다. 그러나 이러한 구조의 경우, 황과 도전재인 탄소 분말이 단순 혼합되어 있는 것이므로, 충/방전 시 황이 폴리설파이드로 반응하면서 전해액에 액상으로 용출되어 전극 구조가 붕괴되는 문제가 발생하며, 따라서 리튬-황전지의 용량과 수명 특성에 나쁜 영향을 미치게 된다.	상기와 같은 문제들을 해결하기 위하여, 예컨대 양극 활물질, 바인더, 도전재 및 유기 용매를 혼합하여 양극 활물질 슬러리 조성물을 제조하고, 이 슬러리 조성물을 전류 집전체에 코팅하여 전극을 제조하는 방법과 중공형 탄소 분말을 이용하여 폴리설파이트 형성을 억제하고 전해액과의 직접 접촉을 막는 방법에 관한 연구가 진행되고 있다.	양극 활물질, 바인더, 도전재 및 유기용매를 혼합하여 제조된 양극 활물질 슬러리 조성물을 전류 집전체에 코팅하여 전극을 제조하는 방법의 경우, 상기 바인더는 첨가만으로도 전극에 물리적 영향(강도)을 줄 수 있기 때문에 고에너지 밀도의 양극 제조에 용이해야하고, 전해액과의 반응성이 없어야 하며, 전지 사용 온도 범위 내에서 안정된 형태를 유지하고 있어야 한다. 그러나 양극 활물질, 도전재 및 바인더가 유기 용매 중에 잘 분산되지 않고, 서로 응집되어 응집체 및 응고체가 형성되어 상분리가 일어나는 등의 현상이 발생되는 문제가 발생한다. 이러한 응집체 및 응고체가 형성된 활물질 조성물로 양극을 제조하면, 표면이 불균일한 양극이 제조되고, 전기 화학 반응을 일으키는 반응 표면적이 감소되어 결국 리튬-황전지의 에너지 밀도 및 수명 특성 등이 감소되는 문제가 있다.	폴리 설파이트의 형성 억제 및 전해액과의 직접 접촉 방지를 위해 중공형 탄소입자 내부에 활물질을 장입하는 방법이 제시되고 있는데, 이러한 중공형 탄소입자의 제조 방법은 템플릿을 이용하여 중공형 탄소입자를 제조하고 산세처리를 통해 템플릿을 제거하는 방법이 대부분이다. 상기 템플릿은 산화 금속 분말이 주로 사용되며, 이러한 방법에 의해 탄소 전구체의 합성 공정, 템플릿 표면에 전구체의 증착 공정, 열처리를 통한 템플릿 표면에 탄소 형성 공정, 산세 처리를 통한 템플릿 제거 및 건조 공정을 통해 중공형 탄소입자가 제조될 수 있다.